(57)【要約】  【課題】  個人情報などの漏洩を防止するために、当該記録を読み取り不能とすること  【解決手段】  着色剤と、粘着性樹脂と、粘着性樹脂を溶解又は分散可能な有機溶剤及び／又は水とから少なくともなり、隠ぺい率試験紙（ＪＩＳ  Ｋ  ５６００）の白部に２５μｍアプリケーターで塗布した塗膜のＹ値が１０％以下である情報隠蔽用粘着組成物。  【選択図】  なし【特許請求の範囲】
【請求項１】
着色剤と、粘着性樹脂と、粘着性樹脂を溶解又は分散可能な有機溶剤及び／又は水とから少なくともなり、隠ぺい率試験紙（ＪＩＳ  Ｋ  ５６００）の白部に２５μｍアプリケーターで塗布した塗膜のＹ値が１０％以下である情報隠蔽用粘着組成物。
【請求項２】
前記粘着性樹脂が、アクリル樹脂、ポリビニルアルコール、ポリビニルピロリドン、酢酸ビニル樹脂、澱粉から選ばれる１種もしくは２種以上の混合物である請求項１に記載の情報隠蔽用粘着組成物。
【請求項３】
前記アクリル樹脂が、組成物全量に対して３０重量％以上６０重量％以下である請求項２に記載の情報隠蔽用粘着組成物。
【請求項４】
前記ポリビニルアルコールが、組成物全量に対して１０重量％以上４０重量％以下である請求項２に記載の情報隠蔽用粘着組成物。
【請求項５】
前記ポリビニルピロリドンが組成物全量に対して１０重量％以上３０重量％以下である請求項２に記載の情報隠蔽用粘着組成物。
【請求項６】
前記酢酸ビニル樹脂が組成物全量に対して３０重量％以上５０重量％以下である請求項２に記載の情報隠蔽用粘着組成物。
【請求項７】
前記澱粉が、組成物全量に対して５重量％以上３０重量％以下である請求項２に記載の情報隠蔽用粘着組成物。
【発明の詳細な説明】
【技術分野】
【０００１】
本発明は、個人情報などの漏洩を防止するために、当該記録を読み取り不能とする情報隠蔽用粘着組成物に関する。
【背景技術】
【０００２】
記載の間違いや隠匿したい紙面の情報を読み取られないようにする方法として、従来、紙などに筆記した文字、図柄などを、表面から被覆して隠蔽し、被覆した塗膜上に再筆記するなどして修正するために使用する修正液が知られている。修正液は、例えば、特許文献１では、酸化チタン、水及び／または有機溶剤、樹脂を含有する、高い隠蔽力を持ち、修正した箇所を目立たぬ様にするために紙の色に近い白色のインキが使用されている。
また、特許文献２には、マーカーなどに使用するインキとして、カーボンブラックなどの顔料やウォーターブラックなどの染料、水及び／または有機溶剤を含有する黒色インキが示されており、このような黒色のインキにて筆記個所を塗りつぶすことも行われることがある。
【特許文献１】特開平１１−１６６１４１号公報
【特許文献２】特開昭６２−１０９８７３号公報
【発明の開示】
【発明が解決しようとする課題】
【０００３】
しかしながら、一般に使用されているコピー用紙、上質紙や感熱紙などの紙に記録された文字などを修正液にて被覆したものは、表面からは、その記録内容が判読不能になるが、紙の裏から見た場合には、記録された文字などを被覆するものが紙だけであるので、この紙を透かして、白い修正液に乗った記録された文字などが黒く目視できてしまう。
また、カーボンブラックを使用した黒色のマーカーで被覆したものは紙の裏から見た場合には、その記録内容は判読不能になるが、表面からは十分な隠蔽力がないため判読できてしまう。
本発明が解決しようとする課題は、特に、コピー、プリンターやファックスなどで印字された文字などを判読不能にすることである。
【課題を解決するための手段】
【０００４】
本発明は、着色剤と、粘着性樹脂と、粘着性樹脂を溶解又は分散可能な有機溶剤及び／又は水とから少なくともなり、隠ぺい率試験紙（ＪＩＳ  Ｋ  ５６００）の白部に２５μｍアプリケーターで塗布した塗膜のＹ値が１０％以下である情報隠蔽用粘着組成物を要旨とする。
【発明の効果】
【０００５】
本発明の情報隠蔽用粘着組成物は、粘着成分として粘着性樹脂を含有するので、隠蔽したい情報上に塗布した後、紙を折り曲げて貼り合わせることによって覆い隠すことができる。組成物の溶剤が揮発すると、粘着性樹脂が固化するので紙を貼り合わせた状態から復元させることが困難となり、無理やりはがしても紙が破れるなどして元の情報が読み取りにくいものとなる。また、着色（隠ぺい率試験紙（ＪＩＳ  Ｋ  ５６００）の白部に２５μｍアプリケーターで塗布した塗膜のＹ値が１０％以下）されているので、貼り合わせた後の紙の裏面からも隠蔽した情報が読み取られにくいものである。
【発明を実施するための最良の形態】
【０００６】
粘着性樹脂は、塗膜に粘着性を与えるものとして使用され、具体的には、アクリル樹脂、ポリビニルアルコール、ポリビニルピロリドン、酢酸ビニル樹脂、澱粉などが挙げられる。商品の具体例としては、アクリル樹脂は、ダイヤナールＢＲ−６４、同ＢＲ−９０、同ＢＲ−９５、同ＢＲ−９６、同ＢＲ−１０１、同ＢＲ−１０２、同ＢＲ−１０６、同ＢＲ−１１２２、同ＢＲ−１１６、同ＢＲ−１１７、同ＢＲ−１１８（以上、三菱レイヨン（株）製）、ＪＯＮＣＲＹＬ６７８、同５８６、同６１１、同６８０、同６８２、同６８３、同５２、同５７、同６０、同６２、ＰＤＸ−６１０２Ｂ（以上、ＢＡＳＦジャパン（株）製）などが使用できる。また、エマルジョンの状態でも使用することができ、商品の具体例としては、ＪＯＮＣＲＹＬ７６００、同７３４、同４５０、同５１１、同７００１、同７１１、同１５３５、同７４Ｊ、同７６４１、同７７５、同５３７、同７９０、ＨＲＣ−１６４５（以上、ＢＡＳＦジャパン（株）製）などが使用できる。また、前記アクリル樹脂は、粘着組成物全量に対して３０重量％以上６０重量％以下であることが好ましい。３０重量％を下回ると塗膜の粘着性が低下し、６０重量％を越えると塗布しにくくなる。ポリビニルアルコールは、ゴーセノールＧＨ−２３、同ＧＨ−２０、同ＧＨ−１７、同ＧＭ−１４、同ＧＭ−１４Ｌ、同ＧＬ−０５、同Ｇｌ−０３、同ＫＨ−２０、同ＫＨ−１７、同ＫＭ−１１、同ＫＭ−１１、同ＫＬ−０５、同ＫＰ−０８、同ＫＰ−０６、同ＮＫ−０５（以上、日本合成化学工業（株）製）、クラレポバールＰＶＡ２０３，同ＰＶＡ２０５、同ＰＶＡ２１０、同ＰＶＡ２１７、同ＰＶＡ２２０、同ＰＶＡ２２４、同ＰＶＡ２３５、同ＰＶＡ２１７Ｅ、同ＰＶＡ２１７ＥＥ、同ＰＶＡ２２０Ｅ、同ＰＶＡ２２４Ｅ、同ＰＶＡ４０３、同ＰＶＡ４０５、同ＰＶＡ４２０、同ＰＶＡ４２０Ｈ（以上、（株）クラレ製）などが使用できる。また、前記ポリビニルアルコールは、粘着組成物全量に対して１０重量％以上４０重量％以下であることが好ましい。１０重量％を下回ると塗膜の粘着性が低下し、４０重量％を越えると塗布しにくくなる。ポリビニルピロリドンは、ＰＶＰ−Ｋ３０、同Ｋ−６０、同Ｋ−８５、同Ｋ−９０（以上、ＩＳＰ（株）製）などが使用できる。また、前記ポリビニルピロリドンは、粘着組成物全量に対して１０重量％以上３０重量％以下であることが好ましい。１０重量％を下回ると塗膜の粘着性が低下し、３０重量％を越えると塗布しにくくなる。酢酸ビニル樹脂は、ゴーセニールＭ５０、同ＮＺ−２、同ＮＺ−３（以上、日本合成化学工業（株）製）などが使用できる。また、エマルジョンの状態でも使用することができ、商品の具体例としては、ポリゾールＡＸ−５６０、同ＡＸ−５８０、同ＡＸ−７５１、同ＡＸ−４２８Ｊ、同ＡＸ−５１０Ｚ、同ＡＸ−９５１、同ＡＸ−１０００、同ＢＸ−８００４、同ＢＸ−７０５７Ｚ（以上、昭和高分子（株）製）などが使用できる。また、前記酢酸ビニル樹脂は、粘着組成物全量に対して３０重量％以上５０重量％以下であることが好ましい。３０重量％を下回ると塗膜の粘着性が低下し、５０重量％を越えると塗布しにくくなる。澱粉は、コンスＹ、コンスホワイト、ワキシースターチＹ、ワキシースターチＷ、ドライコンス、アルファスターチ（以上、三和澱粉工業（株）製）などが使用できる。また、前記澱粉は、粘着組成物全量に対して５重量％以上３０重量％以下であることが好ましい。５重量％を下回ると塗膜の粘着性が低下し、３０重量％を越えると塗布しにくくなる。これらは、単独もしくは混合して使用可能である。
【０００７】
着色剤は、塗膜の着色のために使用され、従来のインキに用いられる染料及び顔料が使用可能である。水性染料では酸性染料、直接染料、塩基性染料等のいずれも用いることができる。その一例を挙げれば、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）等の直接染料や、アシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）等の酸性染料、アイゼンカチロンイエロー３ＧＬＨ（Ｃ．Ｉ．ベーシックイエロー１１）、アイゼンカチロンブリリアントイエロー５ＧＬＨ（同１３）、スミアクリルイエローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）等の塩基性染料が挙げられる。
【０００８】
油性染料では、ニグロシン系染料、オイル染料、造塩タイプ油溶性染料、含金属錯塩染料、塩基性染料などが挙げられる。具体的には、ニグロシンベ−スＥＥ、同ＥＥＬ、同ＥＸ、同ＥＸＢＰ、同ＥＢ、オイルイエロー１０１、同１０７、オイルピンク３１２、オイルブラウンＢＢ、同ＧＲ、オイルグリーンＢＧ、オイルブルー６１３、同ＢＯＳ オイルブラックＨＢＢ、同８６０、同ＢＳ、バリファストイエロー１１０１、同１１０５、同３１０８、同４１２０、バリファストオレンジ２２１０、同３２０９、同３２１０、バリファストレッド１３０６、同１３０８、同１３５５、同１３６０、同２３０３、同２３２０、同３３０４、同３３０６、同３３２０、バリファストピンク２３１０Ｎ、バリファストブラウン２４０２、同３４０５、バリファストグリーン１５０１、バリファストブルー１６０３、同１６０５、同１６０７、同１６３１、同２６０６、同２６１０、同２６２０、バリファストバイオレット１７０１、同１７０２、バリファストブラック１８０２、同１８０７、同３８０４、同３８０６，同３８０８、同３８１０、同３８２０、同３８３０、スピリットレッド１０２、オスピーイエローＲＹ、ＲＯＢ−Ｂ、ＭＶＢ３、ＳＰブルー１０５（以上、オリエント化学工業（株）製）、アイゼンスピロンイエロー３ＲＨ、同ＧＲＬＨスペシャル、同Ｃ−２ＧＨ、同Ｃ−ＧＮＨ、アイゼンスピロンオレンジ２ＲＨ、同ＧＲＨコンクスペシャル、アイゼンスピロンレッドＧＥＨ、同ＢＥＨ、同ＧＲＬＨスペシャル、同Ｃ−ＧＨ、同Ｃ−ＢＨ、アイゼンスピロンバイオレットＲＨ、同Ｃ−ＲＨ、アイゼンスピロンブラウンＢＨコンク、同ＲＨ、アイゼンスピロンマホガニーＲＨ、アイゼンスピロンブルーＧＮＨ、同２ＢＮＨ、同Ｃ−ＲＨ、同ＢＰＮＨ、アイゼンスピロングリーンＣ−ＧＨ、同３ＧＮＨスペシャル、アイゼンスピロンブラックＢＮＨ、同ＭＨ、同ＲＬＨ、同ＧＭＨスペシャル、同ＢＨスペシャル、Ｓ．Ｂ．Ｎ．オレンジ７０３、Ｓ．Ｂ．Ｎ．バイオレット５１０、同５２１、Ｓ．Ｐ．Ｔ．オレンジ６、Ｓ．Ｐ．Ｔ．ブルー１１１、ＳＯＴピンク１、ＳＯＴブルー４、ＳＯＴブラック１、同６、同１０、同１２、１３リキッド、アイゼンローダミンＢベース、アイゼンメチルバイオレットベース、アイゼンビクトリアブルーＢベース（以上、保土谷化学工業（株）製）、オイルイエローＣＨ、オイルピンク３３０、オイルブルー８Ｂ、オイルブラックＳ、同ＦＳスペシャルＡ、同２０２０、同１０９、同２１５、ＡＬイエロー１１０６Ｄ、同３１０１、ＡＬレッド２３０８、ネオスーパーイエローＣ−１３１、同Ｃ−１３２、同Ｃ−１３４、ネオスーパーオレンジＣ−２３３、ネオスーパーレッドＣ−４３１、ネオスーパーブルーＣ−５５５、ネオスーパーブラウンＣ−７３２、同Ｃ−７３３（以上、中央合成化学（株）製）、オレオゾールファストイエロー２Ｇ、同ＧＣＮ、オレオゾールファストオレンジＧＬ、オレオゾールファストレッドＢＬ、同ＲＬ（以上、田岡化学工業（株）製）、サビニールイエロー２ＧＬＳ、同ＲＬＳ、同２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、同ＧＬＳ、サビニ��ルグリーン２ＧＬＳ、サビニールブラウンＧＬＳ（以上、サンド社製、スイス国）、マゼンタＳＰ２４７％、クリスタルバイオレット１０Ｂ２５０％、マラカイトグリーンクリスタルコンク、ブリリアントグリーンクリスタルＨ９０％、スピリットソルブルレッド６４８４３（以上、ホリディ社製、英国）、ネプチューンレッドベース５４３、ネプチューンブルーベース６３４、ネプチューンバイオレットベース６０４、バソニールレッド５４０、バソニールバイオレット６００（以上、ＢＡＳＦ社製、独国）などが挙げられる。
【０００９】
顔料は、カーボンブラック、鉄黒、黒鉛、アニリンブラック、ランプブラック、ピーチブラックなどを使用することができ、また、分散顔料の状態でも使用することができる。商品の具体例としては、三菱カーボンブラックＭＡ１００、同ＭＡ１００Ｒ、同ＭＡ１００Ｓ、同＃１０００、同＃９００、同＃５０、同ＭＡ２２０、同ＭＡ２３０、同ＭＡ２２０ＲＢ、同ＭＡ１４、同＃４３５０Ｂ、同＃３３、同＃３２、同＃３０、同＃２５、同＃２０、同＃１０、同＃５、同ＣＦ９、同＃９５、同＃８５、同＃２６０、同＃３０３０Ｂ、同＃３０５０Ｂ（以上、三菱化学（株）製）、Ｃｏｌｏｒ  ＢｌａｃｋＦＷ２、Ｃｏｌｏｒ  ＢｌａｃｋＦＷ１、Ｓｐｅｃｉａｌ  Ｂｌａｃｋ３５０、ＰｒｉｎｔｅＸ３５、Ｓｐｅｃｉａｌ  Ｂｌａｃｋ２５０、ＰｒｉｎｔｅＸ８５、ＰｒｉｎｔｅＸ３０、ＰｒｉｎｔｅＸ２５、ＰｒｉｎｔｅＸ２００、ＰｒｉｎｔｅＸＡ、Ｓｐｅｃｉａｌ  Ｂｌａｃｋ１００、ＰｒｉｎｔｅＸＧ、Ｓｐｅｃｉａｌ  Ｂｌａｃｋ１０１、ＰｒｉｎｔｅｘＸＥ２（以上、ドイツデグサ社製）、黒鉛Ｊ−ＣＰＢ、同ＣＳＰ−Ｅ、同ＣＰＳ（以上、日本黒鉛工業（株）製）などが挙げられる。分散顔料としては、Ｆｕｊｉ  ＳＰ  Ｂｌａｃｋ８０３１、同８１１９、同８１６７、同８２７６、同８３８１、同８４０６、同８９２２、Ｆｕｊｉ  ＳＰ  Ｒｅｄ  ５０９６、同５１１１、同５１９３、同５２２０、Ｆｕｊｉ  ＳＰ  Ｂｏｒｄｅａｕｘ  ５５００、Ｆｕｊｉ  ＳＰ  Ｂｌｕｅ  ６０６２、同６１３３、同６１３４、同６４０１、Ｆｕｊｉ  ＳＰ  Ｇｒｅｅｎ  ７０５１、Ｆｕｊｉ  ＳＰ  Ｙｅｌｌｏｗ  ４０６０、同４１７８、Ｆｕｊｉ  ＳＰ  Ｖｉｏｌｅｔ  ９０１１、同９５８６、Ｆｕｊｉ  ＳＰ  Ｐｉｎｋ  ９５２４、同９５２７、Ｆｕｊｉ  ＳＰ  Ｏｒａｎｇｅ  ５３４、ＦＵｊｉ  ＳＰ  Ｂｒｏｗｎ  ３０７４、ＦＵＪＩ  ＳＰ  ＲＥＤ  ５５４３、同５５４４（以上、富士色素（株）製）、Ｅｍａｃｏｌ  Ｂｌａｃｋ  ＣＮ、Ｅｍａｃｏｌ  Ｂｌｕｅ  ＦＢＢ、同ＦＢ、同ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、同ＩＲＮ、同３６０１、同ＦＧＮ、同ＧＮ、同ＧＧ、同Ｆ５Ｇ、同Ｆ７Ｇ、同１０ＧＮ、同１０Ｇ、Ｓａｎｄｙｅ  Ｓｕｐｅｒ  Ｂｌａｃｋ  Ｋ、同Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、同ＦＲＬ、同ＲＲ、ＳａｎｄｙｅＳｕｐｅｒ  Ｇｒｅｅｎ  Ｌ５Ｇ、同ＧＸＢ、Ｓａｎｄｙｅ  Ｓｕｐｅｒ  Ｎａｖｙ  Ｂｌｕｅ  ＨＲＬ、同ＧＬＬ、同ＨＢ、同ＦＢＬ−Ｈ、同ＦＢＬ−１６０、同ＦＢＢ、Ｓａｎｄｙｅ  Ｓｕｐｅｒ  Ｖｉｏｌｅｔ  ＢＬ  Ｈ／Ｃ、同ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、同Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、同ＲＲ、同ＢＳ、Ｓａｎｄｙｅ  ＳｕｐｅｒＯｒａｎｇｅ  ＦＬ、同Ｒ、同ＢＯ、Ｓａｎｄｙｅ  Ｇｏｌｄ  Ｙｅｌｌｏｗ５ＧＲ、同Ｒ、同３Ｒ、Ｓａｎｄｙｅ  Ｙｗｌｌｏｗ  ＧＧ、同Ｆ３Ｒ、同ＩＲＣ、同ＦＧＮ、同ＧＮ、同ＧＲＳ、同ＧＳＲ−１３０、同ＧＳＮ−１３０、同ＧＳＮ、同１０ＧＮ（以上、山陽色素（株）製）、Ｒｉｏ  Ｆａｓｔ  ＢｌａｃｋＦｘ  ８０１２、同８３１３、同８１６９、Ｒｉｏ  Ｆａｓｔ  Ｒｅｄ  Ｆｘ８２０９、同８１７２、Ｒｉｏ  Ｆａｓｔ  Ｒｅｄ  Ｓ  Ｆｘ  ８３１５、同８３１６、Ｒｉｏ  Ｆａｓｔ  Ｂｌｕｅ  Ｆｘ  ８１７０、Ｒｉｏ  ＦａｓｔＢｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ（株）製）、ＮＫＷ−２１０１、同２１０２、同２１０３、同２１０４、同２１０５、同２１０６、同２１０７、同２１０８、同２１１７、同２１２７、同２１３７、同２１６７、同２１０１Ｐ、同２１０２Ｐ、同２１０３Ｐ、同２１０４Ｐ、同２１０５Ｐ、同２１０６Ｐ、同２１０７Ｐ、同２１０８Ｐ、同２１１７Ｐ、同２１２７Ｐ、同２１３７Ｐ、同２１６７Ｐ、ＮＫＷ−３００２、同３００３、同３００４、同３００５、同３００７、同３０７７、同３００８、同３４０２、同３４０４、同３４０５、同３４０７、同３４０８、同３４７７、同３６０２、同３６０３、同３６０４、同３６０５、同３６０７、同３６７７、同３６０８、同３７０２、同３７０３、同３７０４、同３７０５、同３７７７、同３７０８、同６０１３、同６０３８、同６５５９（以上、日本蛍光（株）製）、コスモカラーＳ１０００Ｆシリーズ（東洋ソーダ（株）製）、ビクトリアエロー  Ｇ−１１、同Ｇ−２０、ビクトリアオレンジ  Ｇ−１６、同Ｇ−２１、ビクトリアレッドＧ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素（株）製）、ポルックスＰＣ５Ｔ１０２０、ポルックスブラックＰＣ８Ｔ１３５、ポルックスレッドＩＴ１０３０等のポルックスシリーズ（以上、住化カラー（株）製）などが挙げられる。これらは、隠ぺい率試験紙（ＪＩＳ  Ｋ  ５６００）の白部に２５μｍアプリケーターで塗布した塗膜のＹ値が１０％以下であれば、単独もしくは混合して使用することが可能である。
【００１０】
水及び有機溶剤は、前記粘着性樹脂を溶解又は分散が可能なものが使用可能である。塗膜の乾燥性を考慮すると沸点４０℃以上１５０℃以下のものが好ましく使用できるが、塗膜乾燥性調整として沸点１５０℃以上の溶剤を併用しても良い。炭化水素溶剤として、ノルマルペンタン（沸点３６．０℃）、シクロペンタン（沸点４９．２℃）、メチルシクロペンタン（沸点７１．８℃）ノルマルヘキサン（沸点６８．７℃）、イソヘキサン（沸点６０．２℃）、ノルマルヘプタン（沸点９８．４℃）、ノルマルオクタンなど脂肪族炭化水素系溶剤、シクロヘキサン（沸点８０．０℃）、メチルシクロヘキサン（沸点１００．９℃）、エチルシクロヘキサン（沸点１３２℃）等の他、エクソールＤＳＰ  １００／１４０（初留点１０２℃、乾点１３８℃）（以上エクソン化学（株）製）等の脂肪族炭化水素系溶剤の混合品などが挙げられる。アルコール系溶剤として、ｎ−アミルアルコール（沸点１３８．０℃）、ｓ−アミルアルコール（沸点１１９．３℃）、ｔ−アミルアルコール（沸点１０１．８℃）、アリルアルコール（沸点９６．９〜９７．０℃）、イソアミルアルコール（沸点１３０．８℃）、イソブチルアルコール（沸点１０７．９℃）、イソプロピルアルコール（沸点８２．３℃）、ウンデカノール（沸点２４３．０℃）、エタノール（沸点７８．３℃）、２−エチルブタノール（沸点１４７．０℃）、２−エチルヘキサノール（沸点１８４．７℃）、２−オクタノール（１７８〜１７９℃）、ｎ−オクタノール（１９５℃）、グリシドール（沸点１６０〜１６１℃）、シクロヘキサノール（沸点１６１．１℃）、３，５−ジメチル−１−ヘキシン−３−オール（沸点１５０〜１５１℃）、ｎ−デカノール（沸点２３１℃）、テトラヒドロフルフリルアルコール（沸点１７８℃）、α−テルピネオール（沸点２１９℃）、ネオペンチルアルコール（沸点１１４℃）、ノナノール（沸点１９３〜２０３℃）、ｎ−ブタノール（沸点１１７．７℃）、ｓ−ブタノール（沸点９９．５℃）、ｔ−ブタノール（沸点８２．５℃）、フルフリルアルコール（沸点１７０．７℃）、プロパルギルアルコール（沸点１１５．０℃）、１−プロパノール（沸点９７．２℃）、ｎ−ヘキサノール（沸点１５７．１℃）、２−ヘプタノール（１６０．４℃）、３−ヘプタノール（沸点１５６．２℃）、ｎ−ヘプタノール（沸点１７６．３℃）、ベンジルアルコール（沸点２０５．８℃）、３−ペンタノール（沸点１１５．６℃）、メタノール（沸点６４．７℃）、メチルヘキサノール（１６５〜１７２℃）、２−メチル−１−ブタノール（沸点１２８．０℃）、３−メチル−２−ブタノール（沸点１１２．０℃）、３−メチル−１−ブチン−３−オール（沸点１０４℃）、４−メチル−２−ペンタノール（沸点１３１．８℃）、３−メチル−１−ペンチン−３−オール（沸点１２１〜１２２℃）などが挙げられる。ケトン系溶剤としては、アセトン（沸点５６．１℃）、エチル−ｎ−ブチルケトン（沸点１４３．７℃）ジアセトンアルコール（沸点１６９．２℃）、ジイソブチルケトン（沸点１６３℃）、ジイソプロピルケトン（１２４．４℃）、ジエチルケトン（沸点１０２．２℃）、シクロヘキサノン（沸点１５５．７℃）、ジ−ｎ−プロピ��ケトン（沸点１４３．７℃）、メチル−ｎ−アミルケトン（沸点１５１．５℃）、メチルイソブチルケトン（沸点１１６．２℃）、メチルエチルケトン（７９．６℃）、メチルシクロヘキサノン（沸点１６９．０〜１７０．５℃）、メチル−ｎ−ブチルケトン（沸点１２７℃）、メチル−ｎ−プロピルケトン（沸点１０３．３℃）、メチル−ｎ−ヘキシルケトン（沸点１７２．９〜１７３．５℃）、メチル−ｎ−ヘプチルケトン（沸点１９５．３℃）、エステル系溶剤として、酢酸アミル（沸点１４９．２℃）、酢酸アリル（沸点１０３．５℃）、酢酸イソアミル（沸点１４２．１℃）、酢酸イソブチル（沸点１１６．６℃）、酢酸イソプロピル（沸点８８．６℃）、酢酸エチル（沸点７７．１℃）、酢酸２−エチルヘキシル（沸点１９８．６℃）、酢酸シクロヘキシル（沸点１７７℃）、酢酸ｎ−ブチル（沸点１２６．１℃）、酢酸ｓ−ブチル（沸点１１２．３℃）、酢酸プロピル（沸点１０１．６℃）、酢酸ベンジル（沸点２１５．５℃）、酢酸メチル（沸点５６．９℃）、酢酸メチルシクロヘキシル（沸点１８１〜１８９℃）、多価アルコールとして、エチレングリコール（沸点１９７．２℃）、グリセリン（沸点２９０℃）、ジエチレングリコール（２４４．３℃）、ジプロピレングリコール（沸点２３１．８℃）、トリエチレングリコール（沸点２８７．４℃）、プロピレングリコール（沸点１８７．４℃）、ヘキシレングリコール（沸点１９８．３℃）、ポリエチレングリコールなどが挙げられる。これらは、単独もしくは混合して使用可能である。水及び有機溶剤の使用量はインキ全量に対して１０重量％以上９０重量％以下が好ましい。
【００１１】
また、粘着組成物の粘度を調整するために粘度調整剤を添加することができる。例えば、種子多糖類類のグァーガム、ローカストビーンガム及びその誘導体、微生物系のザンサンガム、ウェランガム、ラムザンガム、海藻多糖類のカラーギナン、アルギン酸及びその誘導体、樹脂多糖類のタラガントガム、などの樹脂を使用することができる。これらの粘度調節材は１種又は２種以上選択して併用できるものである。
【００１２】
その他、上記各成分以外、必要に応じて上記成分以外に、各種添加剤、界面活性剤が使用できる。一例を挙げると、酸化防止剤、紫外線吸収剤、防黴剤、防錆剤の他、筆記性、運筆性改良等に用いられる各種界面活性剤、例えば、ポリオキシアルキレン高級脂肪酸エステル、多価アルコールの高級脂肪酸エステル及びその誘導体、糖の高級脂肪酸エステルなどが挙げられ、具体的には、グリセリンの脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンモノベンジルフェニルエーテル、ポリオキシエチレンジベンジルフェニルエーテル、ポリオキシエチレントリベンジルフェニルエーテル、ポリオキシエチレンフィトステロール、ポリオキシエチレンポリオキシプロピレンアルキルエーテル、ポリオキシエチレンアルキルフェニルエーテル、ポリオキシエチレンヒマシ油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物などのノニオン系界面活性剤、高級脂肪酸アミドのアルキル化スルフォン酸塩、アルキルアリルスルフォン酸塩等が挙げられ、具体的には、アルキル硫酸塩、ポリオキシエチレンアルキルエーテル硫酸塩、Ｎ−アシルアミノ酸塩、Ｎ−アシルメチルタウリン塩、ポリオキシエチレンアルキルエーテル酢酸塩、アルキルリン酸塩、ポリオキシエチレンアルキルエーテルリン酸塩などのアニオン系界面活性剤が挙げられる。
【００１３】
防黴剤としては、例えば、フェノール、イソプロピルメチルフェノール、ペンタクロロフェノールナトリウム、安息香酸、安息香酸ナトリウム、デヒドロ酢酸、デヒドロ酢酸ナトリウム、ソルビン酸、ソルビン酸カリウム、２−ピリヂンチオール−１−オキサイドナトリウム塩、１，２−ベンズイソチアゾン−３−オン、５−クロル−２−メチル−４−イソチアゾン−３−オン、２，４−チアゾリンベンズイミダゾール、パラオキシ安息香酸エステルなどが挙げられる。
【実施例】
【００１４】
以下、実施例に基づき本発明を詳細に説明する。
【００１５】
実施例１
ＪＯＮＣＲＹＬ７３４（アクリルエマルジョン、不揮発分４２．０％、ＢＡＳＦジャパン（株）製）
８９．８重量部
ＦＵＪＩ  ＳＰ  ＢＬＡＣＫ  ８９２２（黒色分散顔料、冨士色素（株）製）        ５．０重量部
プロクセル  ＧＸＬ（１，２−ベンズイソチアゾリン−３−オン、防腐剤、ＩＣＩ（株）製）
０．２重量部
ポリエチレングリコール＃４００                                                ５．０重量部
上記各成分をスリーワンモーターで２４時間分散処理して粘着組成物を得た。
【００１６】
実施例２
ダイヤナールＢＲ−１０２（アクリル樹脂、三菱レイヨン（株）製）              ５５．０重量部
三菱カーボンブラックＭＡ１００（三菱化学（株）製）                            １．０重量部
メチルシクロヘキサン                                                        ４４．０重量部
上記各成分をボールミルで２４時間分散処理して粘着組成物を得た。
【００１７】
実施例３
ＪＯＮＣＲＹＬ７４Ｊ（アクリルエマルジョン、不揮発分４５．０％、ＢＡＳＦジャパン（株）製）
７０．０重量部
三菱カーボンブラックＭＡ２２０（三菱化学（株）製）                            １．０重量部
プロクセル  ＧＸＬ（前述）                                                    ０．２重量部
プロピレングリコール                                                        １０．０重量部
水                                                                          １８．８重量部
上記各成分をスリーワンモーターで２４時間分散処理して粘着組成物を得た。
【００１８】
実施例４
ダイヤナールＢＲ−１０２（前述）                                            ６５．０重量部
三菱カーボンブラックＭＡ１００（前述）                                        １．０重量部
メチルシクロヘキサン                                                        ３４．０重量部
上記各成分をボールミルで２４時間分散処理して粘着組成物を得た。
【００１９】
実施例５
ＪＯＮＣＲＹＬ５２（アクリル樹脂水溶液、不揮発分６０．０％、ＢＡＳＦジャパン（株）製）
４２．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                        １０．０重量部
水                                                                          ４２．８重量部
上記各成分をスリーワンモーターで２４時間分散処理して粘着組成物を得た。
【００２０】
実施例６
ゴーセノールＧＨ−１７（ポリビニルアルコール、日本合成化学工業（株）製）    ２５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                          ５．０重量部
水                                                                          ６４．８重量部
上記各成分をスリーワンモーターで２４時間分散処理して粘着組成物を得た。
【００２１】
実施例７
ゴーセノールＧＭ−１４（ポリビニルアルコール、日本合成化学工業（株）製）    ３５．０重量部
ＦＵＪＩ  ＳＰ  ＢＬＡＣＫ  ８９２２（前述）                                  ４．０重量部
プロクセル  ＧＸＬ（前述）                                                    ０．２重量部
エチレングリコール                                                            ８．０重量部
水                                                                          ５２．８重量部
上記各成分をスリーワンモーターで２４時間分散処理して粘着組成物を得た。
【００２２】
実施例８
ゴーセノールＧＨ−１７（前述）                                              １５．０重量部
ＦＵＪＩ  ＳＰ  ＢＬＵＥ  ６４０１（青色分散顔料、冨士色素（株）製）          ５．０重量部
ＦＵＪＩ  ＳＰ  ＶＩＯＬＥＴ  ９５８６（紫色分散顔料、冨士色素（株）製        ５．０重量部
プロクセル  ＧＸＬ（前述）                                                    ０．２重量部
ポリエチレングリコール＃２００                                                ５．０重量部
水                                                                          ６９．８重量部
上記各成分をスリーワンモーターで２４時間分散処理して粘着組成物を得た。
【００２３】
実施例９
ゴーセノールＧＨ−２０（ポリビニルアルコール、日本合成化学工業（株）製）    ４５．０重量部
ＦＵＪＩ  ＳＰ  ＢＬＡＣＫ  ８９２２（前述）                                  ５．０重量部
プロクセル  ＧＸＬ（前述）                                                    ０．２重量部
水                                                                          ４９．８重量部
上記各成分をスリーワンモーターで２４時間分散処理して粘着組成物を得た。
【００２４】
実施例１０
ゴーセノールＧＭ−１４（前述）                                                ５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                        １０．０重量部
水                                                                          ７９．８重量部
上記各成分をスリーワンモーターで２４時間分散処理して粘着組成物を得た。
【００２５】
実施例１１
ＰＶＰ  Ｋ−６０（ポリビニルピロリドン、ＩＳＰ（株）製）                    ２０．０重量部
ＦＵＪＩ  ＳＰ  ＢＬＡＣＫ  ８９２２（前述）                                  ５．０重量部
プロクセル  ＧＸＬ（前述）                                                    ０．２重量部
エチレングリコール                                                            ５．０重量部
水                                                                          ６９．８重量部
上記各成分をスリーワンモーターで２４時間分散処理して粘着組成物を得た。
【００２６】
実施例１２
ＰＶＰ  Ｋ−６０（前述）                                                    ２５．０重量部
ＦＵＪＩ  ＳＰ  ＢＬＡＣＫ  ８９２２（前述）                                  ５．０重量部
プロクセル  ＧＸＬ（前述）                                                    ０．２重量部
ポリエチレングリコール＃４００                                              １０．０重量部
水                                                                          ５９．８重量部
上記各成分をスリーワンモーターで２４時間分散処理して粘着組成物を得た。
【００２７】
実施例１３
ＰＶＰ  Ｋ−３０（ポリビニルピロリドン、ＩＳＰ（株）製）                    １５．０重量部
三菱カーボンブラックＭＡ２２０（前述）                                        ０．５重量部
プロクセル  ＧＸＬ（前述）                                                    ０．２重量部
ポリエチレングリコール＃４００                                                ５．０重量部
水                                                                          ７９．３重量部
上記各成分をボールミルで２４時間分散処理して粘着組成物を得た。
【００２８】
実施例１４
ＰＶＰ  Ｋ−９０（ポリビニルピロリドン、ＩＳＰ（株）製）                    ３５．０重量部
ＦＵＪＩ  ＳＰ  ＢＬＡＣＫ  ８９２２（前述）                                  ５．０重量部
プロクセル  ＧＸＬ（前述）                                                    ０．２重量部
ポリエチレングリコール＃４００                                                ５．０重量部
水                                                                          ５４．８重量部
上記各成分をスリーワンモーターで２４時間分散処理して粘着組成物を得た。
【００２９】
実施例１５
ＰＶＰ  Ｋ−３０（前述）                                                      ５．０重量部
ＦＵＪＩ  ＳＰ  ＢＬＡＣＫ  ８９２２（前述）                                  ５．０重量部
プロクセル  ＧＸＬ（前述）                                                    ０．２重量部
エチレングリコール                                                          １０．０重量部
水                                                                          ７９．８重量部
上記各成分をスリーワンモーターで２４時間分散処理して粘着組成物を得た。
【００３０】
実施例１６
ポリゾールＡＸ−５８０（酢酸ビニルエマルジョン、不揮発分４８．０％、昭和高分子（株）製）  
８５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                          ９．８重量部
上記各成分をスリーワンモーターで２４時間分散処理して粘着組成物を得た。
【００３１】
実施例１７
ポリゾールＡＸ−５８０（前述）                                              ９５．０重量部
三菱カーボンブラックＭＡ１００（前述）                                        １．０重量部
プロクセル  ＧＸＬ（前述）                                                    ０．２重量部
ポリエチレングリコール＃２００                                                ３．８重量部
上記各成分をスリーワンモーターで２４時間分散処理して粘着組成物を得た。
【００３２】
実施例１８
ポリゾールＡＸ−５８０（前述）                                              ９５．０重量部
ウォーターブラック１００Ｌ（オリエント化学工業（株）製）                    １０．０重量部
プロクセル  ＧＸＬ（前述）                                                    ０．２重量部
ポリエチレングリコール＃４００                                                ５．０重量部
水                                                                          １４．８重量部
上記各成分をスリーワンモーターで２４時間分散処理して粘着組成物を得た。
【００３３】
実施例１９
ゴーセニールＭ５０（酢酸ビニル樹脂、日本合成化学工業（株）製）              ５５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                          ５．０重量部
水                                                                          ３４．８重量部
上記各成分をスリーワンモーターで２４時間分散処理して粘着組成物を得た。
【００３４】
実施例２０
ポリゾールＡＸ−５８０（前述）                                              ４８．０重量部
ＦＵＪＩ  ＳＰ  ＢＬＡＣＫ  ８９２２（前述）                                  ５．０重量部
プロクセル  ＧＸＬ（前述）                                                    ０．２重量部
エチレングリコール                                                            ５．０重量部
水                                                                          ４１．８重量部
上記各成分をスリーワンモーターで２４時間分散処理して粘着組成物を得た。
【００３５】
実施例２１
アルファスターチ（澱粉、三和澱粉工業（株）製）                              １５．０重量部
ＦＵＪＩ  ＳＰ  ＢＬＡＣＫ  ８９２２（前述）                                  ５．０重量部
プロクセル  ＧＸＬ（前述）                                                    ０．２重量部
ポリエチレングリコール＃４００                                                ５．０重量部
水                                                                          ７４．８重量部
上記各成分をスリーワンモーターで２４時間分散処理して粘着組成物を得た。
【００３６】
実施例２２
アルファスターチ（前述）                                                    ２５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                          ５．０重量部
水                                                                          ６４．８重量部
上記各成分をスリーワンモーターで２４時間分散処理して粘着組成物を得た。
【００３７】
実施例２３
アルファスターチ（前述）                                                      ８．０重量部
ＦＵＪＩ  ＳＰ  ＢＬＡＣＫ  ８９２２（前述）                                  ５．０重量部
プロクセル  ＧＸＬ（前述）                                                    ０．２重量部
エチレングリコール                                                            ５．０重量部
水                                                                          ８１．８重量部
上記各成分をスリーワンモーターで２４時間分散処理して粘着組成物を得た。
【００３８】
実施例２４
アルファスターチ（前述）                                                    ３５．０重量部
ＦＵＪＩ  ＳＰ  ＢＬＡＣＫ  ８９２２（前述）                                  ５．０重量部
プロクセル  ＧＸＬ（前述）                                                    ０．２重量部
プロピレングリコール                                                          ５．０重量部
水                                                                          ５４．８重量部
上記各成分をスリーワンモーターで２４時間分散処理して粘着組成物を得た。
【００３９】
実施例２５
アルファスターチ（前述）                                                      ２．０重量部
ＦＵＪＩ  ＳＰ  ＢＬＡＣＫ  ８９２２（前述）                                  ５．０重量部
プロクセル  ＧＸＬ（前述）                                                    ０．２重量部
エチレングリコール                                                            ５．０重量部
水                                                                          ８７．８重量部
上記各成分をスリーワンモーターで２４時間分散処理して粘着組成物を得た。
【００４０】
比較例１
ＪＯＮＣＲＹＬ７３４（前述）                                                ８４．８重量部
ＦＵＪＩ  ＳＰ  ＲＥＤ  ５５４４（赤色分散顔料、冨士色素（株）製）          １０．０重量部
プロクセル  ＧＸＬ（前述）                                                    ０．２重量部
ポリエチレングリコール＃４００                                                ５．０重量部
上記各成分をスリーワンモーターで２４時間分散処理して粘着組成物を得た。
【００４１】
比較例２
ゴーセノールＧＨ−１７（前述）                                              ２５．０重量部
ＦＵＪＩ  ＳＰ  ＲＥＤ  ５５４４（前述）                                      ５．０重量部
プロクセル  ＧＸＬ（前述）                                                    ０．２重量部
ポリエチレングリコール＃４００                                                ５．０重量部
水                                                                          ６４．８重量部
上記各成分をスリーワンモーターで２４時間分散処理して粘着組成物を得た。
【００４２】
比較例３
ＰＶＰ  Ｋ−６０（前述）                                                    ２０．０重量部
ＦＵＪＩ  ＳＰ  ＲＥＤ  ５５４４（前述）                                      ５．０重量部
プロクセル  ＧＸＬ（前述）                                                    ０．２重量部
エチレングリコール                                                            ５．０重量部
水                                                                          ６９．８重量部
上記各成分をスリーワンモーターで２４時間分散処理して粘着組成物を得た。
【００４３】
比較例４
ポリゾールＡＸ−５８０（前述）                                              ８５．０重量部
ＦＵＪＩ  ＳＰ  ＲＥＤ  ５５４４（前述）                                      ５．０重量部
プロクセル  ＧＸＬ（前述）                                                    ０．２重量部
プロピレングリコール                                                          ５．０重量部
水                                                                            ４．８重量部
上記各成分をスリーワンモーターで２４時間分散処理して粘着組成物を得た。
【００４４】
比較例５
アルファスターチ（前述）                                                    １５．０重量部
ＦＵＪＩ  ＳＰ  ＲＥＤ  ５５４４（前述）                                      ５．０重量部
プロクセル  ＧＸＬ（前述）                                                    ０．２重量部
ポリエチレングリコール＃２００                                                ５．０重量部
水                                                                          ７４．８重量部
上記各成分をスリーワンモーターで２４時間分散処理して粘着組成物を得た。
【００４５】
上記実施例１〜２５、比較例１〜５について以下の測定、試験を行った。結果を表１に示す。
【００４６】
Ｙ値測定
各実施例、比較例でで得られた粘着組成物を、２５μｍのアプリケーターで隠ぺい率試験紙（ＪＩＳ  Ｋ  ５６００）に塗布し、隠ぺい率試験紙の白部の塗膜のＹ値を測定した。
【００４７】
塗布量確認試験
各実施例、比較例でで得られた粘着組成物を、ぺんてるコロピタ（ＥＲ１００−ＳＤ）容器に入れ、白色度８０％の紙に、５ｃｍ／ｓｅｃの速度で３０ｃｍ塗布した際の塗布量を測定した。
【００４８】
目視判読性試験
各実施例、比較例で得られた粘着組成物を、ＥＰＳＯＮ  Ｉｎｔｅｒ  Ｌａｓｅｒ  ＬＰ−９４００で印字した「１」から「１００」までの数字（Ｍｉｃｒｏｓｏｆｔ  Ｗｏｒｄ２００３、ＭＳ明朝、フォント１０．５）の上に２５μｍのアプリケーターで塗布し、それを二つ折りにして貼り合わせ、気温２５℃、湿度４０％の状況で２４時間乾燥させた。貼り合わせた際に読むことができる数字の数と、剥がしたときの接着部分の状態と、その際に読むことができた数字の数を確認した。
【００４９】
【表１】
2008274145.tif 000002
【００５０】
以上、説明したように、本発明の粘着組成物は、個人情報などの漏洩を防止するために、当該記録を読み取り不能とする性能を有したものでる。